(57)【要約】【課題】黄味がなく青味がある３価クロムよりなる黒色クロムめっき層を備えた黒色めっき樹脂部品を提供する。【解決手段】樹脂基材と、樹脂基材上に形成された下地めっき層と、下地めっき層上に形成された３価クロムよりなる膜厚０．１５μｍ以上の黒色クロムめっき層とを含む黒色めっき樹脂部品において、黒色クロムめっき層中のクロムは金属クロムと酸化クロムと水酸化クロムの状態で存在し、黒色クロムめっき層のＬ＊ａ＊ｂ＊表色系におけるｂ＊が−１．７以下である。【選択図】図３
2020158863.tif 000002
【特許請求の範囲】
【請求項１】
樹脂基材と、樹脂基材上に形成された下地めっき層と、下地めっき層上に形成された３価クロムよりなる膜厚０．１５μｍ以上の黒色クロムめっき層とを含む黒色クロムめっき樹脂部品において、
黒色クロムめっき層中のクロムは金属クロムと酸化クロムと水酸化クロムの状態で存在し、黒色クロムめっき層のＬ＊ａ＊ｂ＊表色系におけるｂ＊が−１．７以下であることを特徴とする黒色めっき樹脂部品。
【請求項２】
樹脂基材と、樹脂基材上に形成された下地めっき層と、下地めっき層上に形成された３価クロムよりなる膜厚０．１５μｍ以上の黒色クロムめっき層とを含む黒色クロムめっき樹脂部品の製造方法において、
下地めっき層形成後の樹脂基材を、チオシアン酸を含む３価クロムめっき浴中に浸して電解めっきすることにより下地めっき層上に黒色クロムめっき層を形成するめっき工程と、
黒色クロムめっき層形成後の樹脂基材を、３０℃以上の温水に所定時間浸漬する工程とを含み、
黒色クロムめっき層のＬ＊ａ＊ｂ＊表色系におけるｂ＊が−１．７以下となるように、前記３価クロムめっき浴中のチオシアン酸の含有量と、前記温水の温度と、前記温水に浸漬する時間とを調整することを特徴とする黒色めっき樹脂部品の製造方法。
【発明の詳細な説明】
【技術分野】
【０００１】
本発明は、車両用加飾部品、電気製品用筐体部品等に用いられる黒色めっき樹脂部品に関するものである。
【背景技術】
【０００２】
車両用加飾部品や電気製品用筐体樹品などの分野では、意匠性などの観点から、深みのある漆黒調の黒色の外観を求めるニーズが高まっている。漆黒調の黒色はコバルトクロムめっき、クロムめっき等による黒色めっき層で得ることができる。
【０００３】
漆黒調の黒色の色調には、黄味がかったもの、青味がかったもの、そのいずれでもないもの等があるが、市場ニーズとしては黄味がかりのないものが求められている。本出願人は、先に、３価クロムよりなる黒色めっき層の漆黒調の黒色が、その上に耐食性皮膜として形成するクロメート皮膜を通して見ると黄味がかるという問題に着目し、耐食性皮膜をリン酸クロム又はリン酸モリブデンよりなる被膜とすることにより、黄味がかりを抑制できることを示した（特許文献１）。
【０００４】
特許文献１の実施例１において、耐食性皮膜を通して見た黒色クロムめっき層の色調は、Ｌ＊ａ＊ｂ＊表色系でＬ＊が５２．４６、ａ＊が０．６７、ｂ＊が４．３８であり、黄味がかりは僅かしかない。しかしながら、市場ニーズとしてはさらに黄味がかりのない黒色が求められている。
【先行技術文献】
【特許文献】
【０００５】
【特許文献１】特開２０１７−７１１００号公報
【発明の概要】
【発明が解決しようとする課題】
【０００６】
そこで、本発明の目的は、黄味がなく青味がある３価クロムよりなる黒色クロムめっき層を備えた黒色めっき樹脂部品を提供することにある。
【課題を解決するための手段】
【０００７】
本発明者らは、３価クロムよりなる黒色クロムめっき層の表面領域におけるクロムの状態が黄味がかりに影響することを見出し、鋭意検討の結果、本発明に到った。
【０００８】
［１］めっき樹脂部品
樹脂基材と、樹脂基材上に形成された下地めっき層と、下地めっき層上に形成された３価クロムよりなる膜厚０．１５μｍ以上の黒色クロムめっき層とを含む黒色クロムめっき樹脂部品において、
黒色クロムめっき層中のクロムは金属クロムと酸化クロムと水酸化クロムの状態で存在し、黒色クロムめっき層のＬ＊ａ＊ｂ＊表色系におけるｂ＊が−１．７以下であることを特徴とする黒色めっき樹脂部品。
【０００９】
［作用］
黒色クロムめっき層の膜厚が０．１５μｍ以上であると、下地めっき層を十分に隠して漆黒の黒色を得ることができる。
黒色クロムめっき層中のクロム中に存在する水酸化クロムは青味を発現し黄味を減少させるため、黒色クロムめっき層のｂ＊を−１．７以下とすることができ、最近の市場ニーズにあった青味のある漆黒の黒色となる。
【００１０】
［２］めっき樹脂部品の製造方法
樹脂基材と、樹脂基材上に形成された下地めっき層と、下地めっき層上に形成された３価クロムよりなる黒色クロムめっき層とを含む黒色クロムめっき樹脂部品の製造方法において、
下地めっき層形成後の樹脂基材を、チオシアン酸を含む３価クロムめっき浴中に浸して電解めっきすることにより下地めっき層上に黒色クロムめっき層を形成する工程と、
黒色クロムめっき層形成後の樹脂基材を、３０℃以上の温水に所定時間浸漬する工程とを含み、
黒色クロムめっき層のＬ＊ａ＊ｂ＊表色系におけるｂ＊が−１．７以下となるように、前記３価クロムめっき浴中のチオシアン酸の含有量と、前記温水の温度と、前記温水に浸漬する時間とを調整することを特徴とする黒色めっき樹脂部品の製造方法。
【００１１】
［作用］
チオシアン酸を含む３価クロムめっき浴中で電解めっきすると、黒色クロムめっき層中に水酸化クロム前駆体の析出割合が増える。この黒色クロムめっき層を３０℃以上の温水に所定時間浸漬すると、黒色クロムめっき層中の水酸化クロム前駆体が水酸化クロムに構造変化し、該水酸化クロムが青味を発現し黄味を減少させるため、黒色クロムめっき層のｂ＊を−１．７以下とすることができる。
【発明の効果】
【００１２】
本発明によれば、黄味がなく青味がある３価クロムよりなる黒色クロムめっき層を備えた黒色めっき樹脂部品を提供することができる。
【図面の簡単な説明】
【００１３】
【図１】図１は、試料１〜２１の黒色めっき樹脂部品の模式的な断面図である。
【図２】図２は、試料１〜１３の黒色クロムめっき層における表面変質層の膜厚とａ＊又はｂ＊との関係を示すグラフ図である。
【図３】図３は、試料１４〜２１の黒色クロムめっき層における温水浸漬時間とｂ＊との関係を示すグラフ図である。
【発明を実施するための形態】
【００１４】
１．樹脂基材
樹脂基材の樹脂は、熱可塑性でも熱硬化性でもよく、特に限定されないが、アクリロニトリル・ブタジエン・スチレン共重合体（ＡＢＳ）樹脂、ポリカーボネート（ＰＣ）樹脂、ＰＣ／ＡＢＳ樹脂、アクリル樹脂、スチレン樹脂、ポリアミド樹脂、ポリプロピレン樹脂、塩化ビニル樹脂、ポリウレタン樹脂等を例示できる。ＡＢＳ樹脂、ＰＣ／ＡＢＳ樹脂が強度、耐久性等の観点から好ましい。
樹脂基材の上には、次の下地めっき層を電解めっきするときに必要な導電層が形成される。導電層としては、特に限定されないが、無電解ニッケルめっき層を例示できる。
【００１５】
２．下地めっき層
下地めっき層は、ニッケルめっき層を含むものが好ましく、銅めっき層とニッケルめっき層とをこの順で含むものがより好ましい。下地めっき層の最上層がニッケルめっき層であり、そのニッケルめっき層上に黒色クロムめっき層が形成されていることが好ましい。銅めっき層は延性に富むため樹脂基材によく追従し、ニッケルめっき層は黒色クロムめっき層を美感保持するとともに電気化学的に防食する。ニッケルめっき層の具体的構成は、特に限定されず、１層でも複数層でもよい。
【００１６】
３．黒色クロムめっき層
黒色クロムめっき層の膜厚を上記のとおり０．１５μｍ以上とするのは、下地めっき層を十分に隠して漆黒の黒色を得るためである。黒色クロムめっき層の膜厚の上限は、特に限定されないが、１μｍが好ましい。１μｍを超えると、膜内部応力が大きくなり、割れやすくなる。
表面領域（表面から深さが少なくとも２３ｎｍまで）としては、黒色クロムめっき層の内部（母材）に対して変質した表面変質層の領域である態様、黒色クロムめっき層の全域である態様等を例示できる。表面変質層としては、温水、酸素、水素又は水蒸気により変質した層等を例示できる。
【００１７】
［表面領域側から測定した黒色クロムめっき層の色調について］
Ｌ＊ａ＊ｂ＊表色系におけるｂ＊が３．０以下であると、黒色の黄味がなくなり、ｂ＊が−１．７以下であると、やや青味がかった黒色を呈するようになり、市場のニーズにより合致する。ｂ＊の下限値は、特に限定されないが、−１０が好ましい。ｂ＊が−１０未満では青味が強くて用途が限られるからである。
ａ＊は、特に限定されないが、−３〜３が好ましい。ａ＊が−３未満では緑味が強くて用途が限られ、３を越えると赤味が強くて用途が限られるからである。
Ｌ＊は、特に限定されないが、３０〜５４が好ましい。Ｌ＊が３０未満では、黒味が強くて金属感が減少し、５４を越えると黒味が弱くて漆黒感が減少するからである。
【００１８】
黒色クロムめっき層は、Ｆｅを含有すると、耐食性が向上するので好ましい。また、黒色クロムめっき層は、Ｃｏ、Ｍｎ又はＭｏを含有すると、メッキの付着性が向上するので好ましい。
３価クロムめっき浴に使用する３価クロム化合物としては、特に限定されないが、硫酸クロム（Ｃｒ2（ＳＯ4）3）、クロムミョウバン（ＣｒＫ（ＳＯ4）2）、硝酸クロム（Ｃｒ（ＮＯ3）3）、塩化クロム（ＣｒＣｌ3）、酢酸クロム（Ｃｒ（ＣＨ3ＣＯＯ）3）等を例示できる。
【００１９】
４．温水浸漬処理
温水の温度は、前記のとおり３０℃以上とするが、５０℃以上が好ましく、６０℃以上がより好ましく、７０℃以上が最も好ましい。温水の温度が高いほど、黒色クロムめっき層中の水酸化クロム前駆体が水酸化クロムに構造変化することを促進するからである。
【００２０】
４．耐食性皮膜
黒色クロムめっき層の上に耐食性皮膜を備えることが好ましい。耐食性皮膜としては、クロメート皮膜、特許文献１に記載されたリン酸クロム又はリン酸モリブデンよりなる膜等を例示できる。リン酸クロム又はリン酸モリブデンよりなる膜は、膜厚７ｎｍ以上が好ましく、２０ｎｍ以下が好ましい。
【００２１】
５．黒色めっき樹脂部品の用途
車両用加飾部品（ラジエータグリル、フェンダ、ガーニッシュ、ホイールキャップ、バックパネル、エアスポイラー、エンブレム等）、電気製品（携帯電話、スマートホン、携帯情報端末、ゲーム機等）用筐体部品等を例示できる。特に風雨にさらされる車両用加飾部品は、高い耐食性能が求められるため、本発明を適用したときの有効性が高い。
【実施例】
【００２２】
実施例より先に、以下の事前検討（試料１〜１３）を行った。
図１に示す黒色めっき樹脂部品として、表１に主に相違点を示す試料１〜１３を作製し、黒色クロムめっき層の分析と色測定を行った。
【００２３】
2020158863.tif 000003
【００２４】
［試料１〜１３の共通事項］
試料１〜１３の黒色めっき樹脂部品はいずれも、図１に示すように、ＡＢＳ樹脂製の樹脂基材（導電層としての無電解ニッケルめっき層付き）と、樹脂基材上に形成された銅めっき層、半光沢ニッケルめっき層、光沢ニッケルめっき層、及びマイクロポーラスーニッケルめっき層をこの順で含む下地めっき層と、ニッケルめっき層の上に形成された３価クロムよりなる黒色クロムめっき層とを備えたものである。黒色クロムめっき層の上に耐食性皮膜を形成することが好ましいが、試料１〜１３では耐食性皮膜を形成していない。
【００２５】
黒色めっき樹脂部品を製造するために、まず樹脂基材表面に導電性を付与するべく、樹脂基材表面の前処理を行なった。前処理では、ＡＢＳ樹脂基材をクロム酸に浸漬してエッチング処理し、エッチング処理後の表面にＰｄーＳｎの金属錯体を付与して活性化後、導電層としての無電解ニッケルめっき層を形成した。
【００２６】
続いて、前処理により導電性を付与した樹脂基材に下地めっき処理を行った。下地めっき処理は、樹脂基板を各種金属めっき浴中に浸して電解めっきすることにより、銅めっき層、半光沢ニッケルめっき層、光沢ニッケルめっき層、マイクロポーラスーニッケルめっき層の順で積層されるように処理を行なった。
【００２７】
次に、下地めっき処理した樹脂基板に黒色クロムめっき処理を行った。黒色クロムめっき処理は、下地めっき処理した樹脂基板を３価クロムめっき浴中に浸して、浴温４０℃、ｐＨ値３．２、所定の陰極電流密度、所定の陽極電流密度、めっき時間５分の条件下で電解めっきすることにより行い、これによりマイクロポーラスーニッケルめっき層の上に所定の膜厚の黒色クロムめっき層が形成された。使用した３価クロムめっき浴は、以下の成分を配合した水溶液であり（３価クロム化合物はトライクロムアジチブ中に含まれる塩基性硫酸クロムである。）、さらに３５％の塩酸を用いてｐＨ値を３．２に調整した。
和光純薬工業製ホウ酸  ６３ｇ／Ｌ
アトテック社製トライクロムアジチブ  ４００ｇ／Ｌ
アトテック社製トライクロムスタビライザー  １００ｍｌ／Ｌ
アトテック社製トライクロムレギュレーター  ３ｍｌ／Ｌ
アトテック社製トライクロムコレクター  ２ｍｌ／Ｌ
アトテック社製トライクロムグラファイトメイキャップ  １００ｍｌ／Ｌ
アトテック社製トライクロムグラファイトメンテナンス  所定の配合
【００２８】
［試料１〜１３の相違事項］
（１）上記黒色クロムめっき処理において、アトテック社製トライクロムグラファイトメンテナンス（以下「Ｍ剤」という。）の配合を、試料１〜４では２０ｍｌ／Ｌとし、試料５〜１３では３０ｍｌ／Ｌとした。
【００２９】
（２）陰極電流密度及び陽極電流密度を、試料９，１２では５Ａ／ｄｍ2（表１「中」）とし、試料８，１１では２．５Ａ／ｄｍ2（表１「低」）とし、試料１〜７，１０，１３では１０Ａ／ｄｍ2（表１「高」）とした。
この電流密度の相違により、黒色クロムめっき層の膜厚は、試料９，１２では０．５３μｍ、試料８，１１では０．２５２μｍ、試料１〜７，１０，１３では１．１０μｍとなった。
【００３０】
（３）上記黒色クロムめっき処理の後、黒色クロムめっき層の分析と色測定を行うまでの間の、試料の状態を、試料８〜１０ではめっき直後とし、試料２，５では真空保存（室温で１８日間保存）とし、試料３，６では大気中に放置（室温で１８日間放置）とし、試料１，４，７，１１〜１３では加速試験（恒温槽内で、温度８０℃、湿度が２０％と８０％との間を３時間／サイクルで変化する空気中に所定時間静置）とした。加速試験の所定時間は、試料１では９０日間とし、試料４，７，１１〜１３では１８日間とした。
【００３１】
以上のとおり作製した試料１〜１３の黒色めっき樹脂部品について、次のように黒色クロムめっき層の分析と色測定を行った。
【００３２】
＜黒色クロムめっき層の分析＞
黒色クロムめっき層の硬Ｘ線光電子分光法（ＨＡＸＰＥＳ）分析を、次の機器で行った。
・ビームライン：大型放射光施設ＳＰｒｉｎｇ−８  ＢＬ１６ＸＵ（Ｐｈｏｔｏｎ  ｅｎｅｒｇｙ：７９４７．５８ｅＶ）
・アナライザ：ＶＧ  Ｓｃｉｅｎｔａ社のＲ４０００（Ｔａｋｅ−ｏｆｆ  ａｎｇｌｅ：８５°）
【００３３】
ピーク分離は、Ｍ．Ｃ．Ｂｉｅｓｉｎｇｅｒ  ｅｔ  ａｌ．，  Ａｐｐｌ．Ｓｕｒｆ．Ｓｃｉ．２５７，２７１７（２０１１）を参考にした（酸化物はブロードな１本として）。Ｃｒ２ｐのピーク分離結果から、全試料において、次のことが判明した。
・黒色クロムめっき層中のクロムは、金属クロム（Ｃｒ）と酸化クロム（Ｃｒ２Ｏ３）と水酸化クロム（Ｃｒ（ＯＨ）３）の状態で存在すること。
・金属クロムと酸化クロムと水酸化クロムの組成比は、黒色クロムめっき層の内部と表面領域とで相違し、その表面領域は黒色クロムめっき層の表面から深さが約１０〜数十ｎｍまでの領域であり、表面変質層と考えられること（めっき直後の試料８〜１０でも表面変質層と考えられる）。
【００３４】
表面変質層の膜厚を、Ｂ．Ｒ．Ｓｔｏｒｈｍｅｉｅｒ，  Ｓｕｒｆ．Ｉｎｔｅｒｆａｃｅ  Ａｎａｌ．１５，５１（１９９０）を利用して算出した（Ｃｒ２Ｏ３／Ｃｒとして）。
以上により側定された表面変質層の膜厚と、金属クロムと酸化クロムと水酸化クロムの組成比を表１に示す。また、金属クロムをａ、酸化クロムをｂ、水酸化クロムをｃとしたときの、（ｂ＋ｃ）／ａと、ｃ／ｂを表１に示す。
【００３５】
＜色測定＞
黒色クロムめっき層の色調（Ｌ＊ａ＊ｂ＊表色系）を、表面領域側から、分光測色計（コニカミノルタ社製  ＣＭ−７００ｄ）によって測定した。測定条件は、測定モードＳＣＩ、観察条件１０°視野、観察光源Ｄ６５、測定径／照明径＝φ３／φ６とした。測定したＬ＊ａ＊ｂ＊表色系における各値を表１に示す。
【００３６】
表１に示すこれらの測定結果から、次のことが分かる。
（１）Ｍ剤の添加量が多いほど、表面変質層の膜厚が大きくなる。
（２）電流密度が高いほど、表面変質層の膜厚が大きくなる。
（３）黒色クロムめっき処理後の状態が真空保存→大気中放置→加速試験となるにつれ、表面変質層の膜厚が大きくなり、金属クロムａが減少し、酸化クロムと水酸化クロムの和（ｂ＋ｃ）が増加する。
（４）試料１〜１３の表面変質層の膜厚とａ＊及びｂ＊とを図４にプロットした。図４から、表面変質層の膜厚とｂ＊との強い相関が見られ、表面変質層の膜厚が２０〜２５ｎｍの範囲でｂ＊は急に小さくなる。
【００３７】
そして、試料２，３，５，６，８〜１２は黒色クロムめっき層のｂ＊が３．０を超えていて黄味がかりがあったが、試料１，４，７，１３は黒色クロムめっき層のｂ＊が３．０以下であって黄味がかりがなかった。但し、試料１でｂ＊が−１．６３であっても、より青味があると最近の市場ニーズに合致すると思われた。
【００３８】
以上の事前検討（試料１〜１３）をふまえ、以下の実施例（試料１４〜２１の温水浸漬処理後）を行った。
図１に示す黒色めっき樹脂部品として、表２に主に相違点を示す試料１４〜２１を作製し、黒色クロムめっき層の色測定を行った。
【００３９】
2020158863.tif 000004
【００４０】
試料１４〜２１の黒色めっき樹脂部品はいずれも、図１に示すように、試料１〜１３と同じ層構成を備えたものである。黒色クロムめっき層の上に耐食性皮膜を形成することが好ましいが、試料１４〜２１でも耐食性皮膜を形成していない。
【００４１】
黒色めっき樹脂部品を製造するために、試料１〜１３と同様の樹脂基材表面の前処理を行なった。
【００４２】
続いて、前処理により導電性を付与した樹脂基材に、試料１〜１３と同様の下地めっき処理を行った。
【００４３】
次に、下地めっき処理した樹脂基板に黒色クロムめっき処理を行った。黒色クロムめっき処理は、下地めっき処理した樹脂基板を３価クロムめっき浴中に浸して、浴温２５℃、ｐＨ値３．５、陰極電流密度１０Ａ／ｄｍ2、陽極電流密度１０Ａ／ｄｍ2、めっき時間２．５分の条件下で電解めっきすることにより行い、これによりマイクロポーラスーニッケルめっき層の上に所定の膜厚０．５５μｍの黒色クロムめっき層が形成された。使用した３価クロムめっき浴は、以下の成分を配合した水溶液であり（３価クロム化合物はトライクロムアジチブ中に含まれる塩基性硫酸クロムである。）、さらに３５％の塩酸を用いてｐＨ値を３．５に調整した。
和光純薬工業製ホウ酸  １０ｇ／Ｌ
アトテック社製トライクロムアジチブ  ４００ｇ／Ｌ
アトテック社製トライクロムスタビライザー  ９０ｍｌ／Ｌ
アトテック社製トライクロムレギュレーター  １．０ｍｌ／Ｌ
アトテック社製トライクロムコレクター  ４．５ｍｌ／Ｌ
アトテック社製トライクロムグラファイトメイキャップ  １１０ｍｌ／Ｌ
市販試薬のチオシアン酸    所定の配合（下記）
【００４４】
事前検討（試料１〜１３）で配合したトライクロムグラファイトメイキャップと、トライクロムグラファイトメンテナンスには、それぞれチオシアン酸（及びそれ以外の成分）が含まれていることが判明した。
そこで、試料１４〜２１では、トライクロムグラファイトメンテナンスを配合しない代わりに、市販試薬のチオシアン酸を配合することとし、３価クロムめっき浴中の（トライクロムグラファイトメイキャップと市販試薬のチオシアン酸とによる）全チオシアン酸が、表２に示すとおりの試料１４〜２１別の含有量となるように、市販試薬のチオシアン酸の配合を調製した。
【００４５】
次に、試料１４〜２１の上記黒色クロムめっき層形成後の樹脂基材を、８０℃の温水（蒸留水）に浸漬し、初期（浸漬前）、１０分後、３０分後、６０分後及び１２０分後のそれぞれにおいて、試料１４〜２１の黒色クロムめっき層の色調（Ｌ＊ａ＊ｂ＊表色系）を、試料１〜１３と同様に測定した。測定結果を表２に示す。
【００４６】
なお、試料１〜１３では行ったＨＡＸＰＥＳ分析を、試料１４〜２１では行っていないが、試料１〜１３と試料１４〜２１との共通点からして、少なくとも、黒色クロムめっき層中のクロムが、金属クロム（Ｃｒ）と酸化クロム（Ｃｒ２Ｏ３）と水酸化クロム（Ｃｒ（ＯＨ）３）の状態で存在することと、表面変質層が存在することは明らかである。
【００４７】
表２に示す測定結果から、次のことが分かる。
（１）試料１４〜２１のｂ＊と温水浸漬時間との関係を、めっき時のチオシアン酸含有量ごとに、図３にプロットした。温水浸漬時間が長くなるほど、ｂ＊が小さくなる。また、めっき時のチオシアン酸含有量が多いほど、短い温水浸漬時間でｂ＊が小さくなる。
（２）いずれの試料１４〜２１においても、温水浸漬処理によってｂ＊が３．０以下になり、さらに温水浸漬時間を制御すると、表２に太線で囲んだように、ｂ＊を−１．７以下（本発明の範囲）にすることができ、青味のある黒色が得られる。
【００４８】
なお、本発明は前記実施例に限定されるものではなく、発明の趣旨から逸脱しない範囲で適宜変更して具体化することができる。
【図１】
2020158863.tif 000005
【図２】
2020158863.tif 000006
【図３】
2020158863.tif 000007
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
樹脂基材と、樹脂基材上に形成された下地めっき層と、下地めっき層上に形成された３価クロムよりなる膜厚０．１５μｍ以上の黒色クロムめっき層とを含む黒色めっき樹脂部品において、
黒色クロムめっき層中のクロムは金属クロムと酸化クロムと水酸化クロムの状態で存在し、黒色クロムめっき層のＬ＊ａ＊ｂ＊表色系におけるｂ＊が−１．７以下であることを特徴とする黒色めっき樹脂部品。
【請求項２】
樹脂基材と、樹脂基材上に形成された下地めっき層と、下地めっき層上に形成された３価クロムよりなる膜厚０．１５μｍ以上の黒色クロムめっき層とを含む黒色めっき樹脂部品の製造方法において、
下地めっき層形成後の樹脂基材を、チオシアン酸を含む３価クロムめっき浴中に浸して電解めっきすることにより下地めっき層上に黒色クロムめっき層を形成するめっき工程と、
黒色クロムめっき層形成後の樹脂基材を、３０℃以上の温水に所定時間浸漬する工程とを含み、
黒色クロムめっき層のＬ＊ａ＊ｂ＊表色系におけるｂ＊が−１．７以下となるように、前記３価クロムめっき浴中のチオシアン酸の含有量と、前記温水の温度と、前記温水に浸漬する時間とを調整することを特徴とする黒色めっき樹脂部品の製造方法。
【手続補正２】
【補正対象書類名】明細書
【補正対象項目名】０００２
【補正方法】変更
【補正の内容】
【０００２】
車両用加飾部品や電気製品用筐体部品などの分野では、意匠性などの観点から、深みのある漆黒調の黒色の外観を求めるニーズが高まっている。漆黒調の黒色はコバルトクロムめっき、クロムめっき等による黒色めっき層で得ることができる。
【手続補正３】
【補正対象書類名】明細書
【補正対象項目名】０００８
【補正方法】変更
【補正の内容】
【０００８】
［１］めっき樹脂部品
樹脂基材と、樹脂基材上に形成された下地めっき層と、下地めっき層上に形成された３価クロムよりなる膜厚０．１５μｍ以上の黒色クロムめっき層とを含む黒色めっき樹脂部品において、
黒色クロムめっき層中のクロムは金属クロムと酸化クロムと水酸化クロムの状態で存在し、黒色クロムめっき層のＬ＊ａ＊ｂ＊表色系におけるｂ＊が−１．７以下であることを特徴とする黒色めっき樹脂部品。
【手続補正４】
【補正対象書類名】明細書
【補正対象項目名】００１０
【補正方法】変更
【補正の内容】
【００１０】
［２］めっき樹脂部品の製造方法
樹脂基材と、樹脂基材上に形成された下地めっき層と、下地めっき層上に形成された３価クロムよりなる黒色クロムめっき層とを含む黒色めっき樹脂部品の製造方法において、
下地めっき層形成後の樹脂基材を、チオシアン酸を含む３価クロムめっき浴中に浸して電解めっきすることにより下地めっき層上に黒色クロムめっき層を形成する工程と、
黒色クロムめっき層形成後の樹脂基材を、３０℃以上の温水に所定時間浸漬する工程とを含み、
黒色クロムめっき層のＬ＊ａ＊ｂ＊表色系におけるｂ＊が−１．７以下となるように、前記３価クロムめっき浴中のチオシアン酸の含有量と、前記温水の温度と、前記温水に浸漬する時間とを調整することを特徴とする黒色めっき樹脂部品の製造方法。
【手続補正５】
【補正対象書類名】明細書
【補正対象項目名】００２０
【補正方法】変更
【補正の内容】
【００２０】
５．耐食性皮膜
黒色クロムめっき層の上に耐食性皮膜を備えることが好ましい。耐食性皮膜としては、クロメート皮膜、特許文献１に記載されたリン酸クロム又はリン酸モリブデンよりなる膜等を例示できる。リン酸クロム又はリン酸モリブデンよりなる膜は、膜厚７ｎｍ以上が好ましく、２０ｎｍ以下が好ましい。
【手続補正６】
【補正対象書類名】明細書
【補正対象項目名】００２１
【補正方法】変更
【補正の内容】
【００２１】
６．黒色めっき樹脂部品の用途
車両用加飾部品（ラジエータグリル、フェンダ、ガーニッシュ、ホイールキャップ、バックパネル、エアスポイラー、エンブレム等）、電気製品（携帯電話、スマートホン、携帯情報端末、ゲーム機等）用筐体部品等を例示できる。特に風雨にさらされる車両用加飾部品は、高い耐食性能が求められるため、本発明を適用したときの有効性が高い。
【手続補正７】
【補正対象書類名】明細書
【補正対象項目名】００３６
【補正方法】変更
【補正の内容】
【００３６】
表１に示すこれらの測定結果から、次のことが分かる。
（１）Ｍ剤の添加量が多いほど、表面変質層の膜厚が大きくなる。
（２）電流密度が高いほど、表面変質層の膜厚が大きくなる。
（３）黒色クロムめっき処理後の状態が真空保存→大気中放置→加速試験となるにつれ、表面変質層の膜厚が大きくなり、金属クロムａが減少し、酸化クロムと水酸化クロムの和（ｂ＋ｃ）が増加する。
（４）試料１〜１３の表面変質層の膜厚とａ＊及びｂ＊とを図２にプロットした。図２から、表面変質層の膜厚とｂ＊との強い相関が見られ、表面変質層の膜厚が２０〜２５ｎｍの範囲でｂ＊は急に小さくなる。